(57)【要約】【課題】従来のリンス液の代わりに用いられる、レジストパターンに塗布される塗布液を提供する。【解決手段】下記式（１）で表される構造単位及び下記式（２）で表される構造単位を有する重量平均分子量５００乃至３５００のポリマーと、水を主成分とする溶剤とを含む、レジストパターンに塗布される塗布液。【化１】2015025665.tif 000008（式中、Ｒ１は炭素原子数１乃至８の有機基を表す。）【選択図】図１
2015025665.tif 000002
【特許請求の範囲】
【請求項１】
下記式（１）で表される構造単位及び下記式（２）で表される構造単位を有する重量平均分子量５００乃至３５００のポリマーと、水を主成分とする溶剤とを含む、レジストパターンに塗布される塗布液。
【化１】
2015025665.tif 000006
（式中、Ｒ１は炭素原子数１乃至８の有機基を表す。）
【請求項２】
前記ポリマーは、下記式（３）で表される化合物及び下記式（４）で表される化合物の共加水分解縮合物である請求項１に記載の塗布液。
【化２】
2015025665.tif 000007
（式中、Ｒ１は炭素原子数１乃至８の有機基を表し、Ｘ及びＹはそれぞれ独立にメチル基又はエチル基を表す。）
【請求項３】
前記炭素原子数１乃至８の有機基はメチル基、エチル基、ｎ−プロピル基、イソプロピル基、ビニル基、メタアクリロイルオキシ基、アクリロイルオキシ基、エポキシ基及びフェニル基からなる群から選択される、請求項１又は請求項２に記載の塗布液。
【請求項４】
前記水を主成分とする溶剤中の水の濃度は９０質量％乃至１００質量％であり、当該溶剤が水以外の成分を含む場合、当該成分は水溶性の有機溶剤である請求項１乃至請求項３のいずれか一項に記載の塗布液。
【請求項５】
マレイン酸、ギ酸、酢酸、無水マレイン酸、シュウ酸、クエン酸及びリン酸からなる群から選択される少なくとも１種の水溶性有機酸をさらに含む請求項１乃至請求項４のいずれか一項に記載の塗布液。
【請求項６】
前記ポリマーの濃度が１質量％乃至１０質量％である請求項１乃至請求項５のいずれか一項に記載の塗布液。
【請求項７】
リンス液である請求項１乃至請求項６のいずれか一項に記載の塗布液。
【請求項８】
下層膜が形成された基板上にポジ型のレジスト溶液を塗布し、プリベークしてレジスト膜を形成する工程、
前記レジスト膜を露光する工程、
前記露光後のレジスト膜をベークし、その後当該レジスト膜をアルカリ現像液で現像して前記下層膜が形成された基板上にレジストパターンを形成する工程、
少なくとも前記レジストパターンのパターン間を充填するように請求項１乃至請求項７のいずれか一項に記載の塗布液を塗布し、当該塗布液に含まれる前記ポリマー以外の成分及び前記アルカリ現像液を除去し又は減少させて塗膜を形成する工程、
前記塗膜をエッチバックして前記レジストパターンの表面を露出させる工程、及び
前記レジストパターンを除去する工程、
を含む反転パターンの形成方法。
【請求項９】
前記塗布液が塗布された前記下層膜が形成された基板をスピンドライ、又は当該スピンドライ後加熱することにより、当該塗布液に含まれる前記ポリマー以外の成分及び前記アルカリ現像液を除去し又は減少させる、請求項８に記載の反転パターンの形成方法。
【請求項１０】
前記レジストパターンを除去する工程はドライエッチング又はアッシングにより行われる請求項８又は請求項９に記載の反転パターンの形成方法。
【請求項１１】
請求項８乃至請求項１０のいずれか一項に記載の方法で反転パターンを形成後、当該反転パターンをマスクとして前記下層膜が形成された基板をエッチングする工程を含む半導体装置の作製方法。
【発明の詳細な説明】
【技術分野】
【０００１】
本発明は、リソグラフィープロセスに用いられる、レジストパターンに塗布可能な塗布液（リンス液）に関する。また本発明は、前記塗布液を用いた反転パターンの形成方法に関する。
【背景技術】
【０００２】
従来から半導体デバイスの製造において、レジスト組成物を用いたリソグラフィープロセスが行われている。リソグラフィープロセスにより形成されるレジストパターンの微細化に伴い、当該レジストパターンが倒壊しやすくなっている。特に、露光後のレジスト膜を現像し、その後リンス工程の際にリンス液が流動することにより、又はリンス液を乾燥させる際に、レジストパターンが倒れるという問題がしばしば発生した。従来、リンス液として、界面活性剤、有機酸等の添加剤を含む水、又は純水が用いられていた。【０００３】
特許文献１には、レジストパターン倒れによる不良の発生を抑制したパターン形成方法として、基板上にレジスト膜を形成する工程と、前記レジスト膜に潜像を形成するために、前記レジスト膜にエネルギー線を選択照射する工程と、前記潜像が形成された前記レジスト膜からレジストパターンを形成するために、前記レジスト膜上に現像液（アルカリ現像液）を供給する工程と、前記基板上の現像液をリンス液に置換するために、前記基板上に前記リンス液を供給する工程と、前記基板上のリンス液の少なくとも一部を溶媒と前記レジスト膜とは異なる溶質とを含む塗布膜用材料に置換するために、前記基板上に前記塗布膜用材料を供給する工程と、前記基板上にレジスト膜を覆う塗布膜を形成するために、前記塗布膜用材料中の溶媒を揮発させる工程と、前記レジストパターン上面の少なくとも一部分を露出させる及び前記塗布膜で構成されたマスクパターンを形成するために、前記塗布膜の表面の少なくとも一部分を後退させる工程と、前記マスクパターンを用いて前記基板を加工する工程と、を含むことを特徴とするパターン形成方法が開示されている。【０００４】
特許文献２には、微細なパターンを形成するときにパターン倒れが生じない現像液として、レジスト膜を形成する硬化性樹脂とは異なる硬化性樹脂と、有機溶剤と、を含む現像液が開示されている。
【先行技術文献】
【特許文献】
【０００５】
【特許文献１】特開２００５−２７７０５２号公報
【特許文献２】国際公開第２０１２／１２８２５１号
【発明の概要】
【発明が解決しようとする課題】
【０００６】
特許文献１に記載の発明は、基板上にリンス液を供給する工程を含むことから、依然としてレジストパターンが倒壊する問題が解決できていない。特許文献２に記載の発明は現像液であり、露光後のレジスト膜を現像してレジストパターンを形成した後のリンス工程において、従来のリンス液の代わりに用いられるものではない。
【課題を解決するための手段】
【０００７】
本発明者らは、上記問題を解決するために鋭意検討を重ねた結果、特定の構造単位を有するポリマーと、水を主成分とする溶剤と、必要に応じて水溶性有機酸その他の添加剤とを含む組成物を塗布液として用いることにより、レジストパターンに対するリンス工程で当該レジストパターンが倒壊する問題を解決できると共に、エッチング工程でマスクとして使用される反転パターンを形成できることを見出した。【０００８】
すなわち、本発明は、下記式（１）で表される構造単位及び下記式（２）で表される構造単位を有する重量平均分子量５００乃至３５００、例えば８００乃至１０００のポリマーと、水を主成分とする溶剤とを含む、レジストパターンに塗布される塗布液である。
【化１】
2015025665.tif 000003
（式中、Ｒ１は炭素原子数１乃至８の有機基を表す。）【０００９】
前記ポリマーは、例えば、下記式（３）で表される化合物及び下記式（４）で表される化合物の共加水分解縮合物である。
【化２】
2015025665.tif 000004
（式中、Ｒ１は炭素原子数１乃至８の有機基を表し、Ｘ及びＹはそれぞれ独立にメチル基又はエチル基を表す。）【００１０】
前記炭素原子数１乃至８の有機基は、例えば、メチル基、エチル基、ｎ−プロピル基、イソプロピル基、ビニル基、メタアクリロイルオキシ基、アクリロイルオキシ基、エポキシ基及びフェニル基からなる群から選択される。【００１１】
前記水を主成分とする溶剤中の水の濃度は、例えば９０質量％乃至１００質量％であり、当該溶剤が水以外の成分（副成分）を含む場合、当該成分（副成分）は水溶性の有機溶剤である。前記水溶性の有機溶剤として、例えば、エタノール、ｎ−プロパノール、及びイソプロパノールが挙げられる。【００１２】
本発明の塗布液は、マレイン酸、ギ酸、酢酸、無水マレイン酸、シュウ酸、クエン酸及びリン酸からなる群から選択される少なくとも１種の水溶性有機酸をさらに含んでいてもよい。【００１３】
本発明の塗布液中の前記ポリマーの濃度は、好ましくは１質量％乃至１０質量％である。この濃度を、４０質量％を上限として高くするほど、形成される塗膜の膜厚を厚くすることができる。【００１４】
本発明の塗布液は、従来のリンス液に代えて使用することができるため、リンス液と称することができる。【００１５】
本発明の他の態様は、下層膜が形成された基板上にポジ型のレジスト溶液を塗布し、プリベークしてレジスト膜を形成する工程、前記レジスト膜を露光する工程、前記露光後のレジスト膜をベーク（ＰＥＢ：Ｐｏｓｔ  Ｅｘｐｏｓｕｒｅ  Ｂａｋｅ）し、その後当該レジスト膜をアルカリ現像液で現像して前記下層膜が形成された基板上にレジストパターンを形成する工程、少なくとも前記レジストパターンのパターン間を充填するように本発明の塗布液を塗布し、当該塗布液に含まれる前記ポリマー以外の成分及び前記アルカリ現像液を除去し又は減少させて塗膜を形成する工程、前記塗膜をエッチバックして前記レジストパターンの表面を露出させる工程、及び前記レジストパターンを除去する工程、を含む反転パターンの形成方法である。【００１６】
当該塗布液に含まれる前記ポリマー以外の成分及び前記アルカリ現像液を除去し又は減少させるとは、例えば、前記塗布液が塗布された前記下層膜が形成された基板を、スピンドライ、又は当該スピンドライ後加熱することである。ここで、スピンドライとは、基板を回転させながら乾燥させることである。また、当該塗布液に含まれる前記ポリマー以外の成分とは、例えば、水を主成分とする溶剤、水溶性有機酸、その他の添加剤である。【００１７】
前記レジストパターンを除去する工程は、例えばドライエッチング又はアッシングにより行われる。ここで、アッシングを選択する場合は、前記レジストパターン以外、特に前記下層膜は除去されない条件で実施する必要がある。【００１８】
さらに本発明の他の態様は、本発明の方法により反転パターンを形成後、当該反転パターンをマスクとして前記下層膜が形成された基板をエッチングする工程を含む半導体装置の作製方法である。前記下層膜が形成された基板をエッチングする工程は、例えばドライエッチングにより行われる。
【発明の効果】
【００１９】
本発明の塗布液を用いることで、従来のリンス液を用いたリンス工程が必要ないので、レジストパターンの倒壊を抑制できる。本発明の塗布液に含まれる溶剤の主成分が水であり、任意で水溶性有機酸を含むため、従来のリンス液と同様に現像液を除去する効果を有する。
【図面の簡単な説明】
【００２０】
【図１】図１は、有機反射防止膜が形成されたシリコン基板上のレジストパターンに塗膜を形成した後の断面ＳＥＭ像を示す図である。
【図２】図２は、有機反射防止膜が形成されたシリコン基板上のレジストパターンに塗膜を形成した後の断面ＳＥＭ像を示す図である。
【図３】図３は、有機反射防止膜が形成されたシリコン基板上のレジストパターンに塗膜を形成した後の断面ＳＥＭ像を示す図である。
【図４】図４は、有機反射防止膜が形成されたシリコン基板上のレジストパターンに塗膜を形成した後の断面ＳＥＭ像を示す図である。
【図５】図５は、有機反射防止膜が形成されたシリコン基板上のレジストパターンに塗膜を形成した後の断面ＳＥＭ像を示す図である。
【図６】図６は、有機反射防止膜が形成されたシリコン基板上のレジストパターンに塗膜を形成した後の断面ＳＥＭ像を示す図である。
【図７】図７は、有機反射防止膜が形成されたシリコン基板上のレジストパターンに塗膜を形成した後の断面ＳＥＭ像を示す図である。
【図８】図８は、有機反射防止膜が形成されたシリコン基板上のレジストパターンに塗膜を形成した後の断面ＳＥＭ像を示す図である。
【図９】図９は、有機反射防止膜が形成されたシリコン基板上のレジストパターンに塗膜を形成した後の断面ＳＥＭ像を示す図である。
【図１０】図１０は、有機反射防止膜が形成されたシリコン基板上のレジストパターンに塗膜を形成した後の断面ＳＥＭ像を示す図である。
【図１１】図１１は、有機反射防止膜が形成されたシリコン基板上のレジストパターンに塗膜を形成した後の断面ＳＥＭ像を示す図である。
【図１２】図１２は、有機反射防止膜が形成されたシリコン基板上のレジストパターンに塗膜を形成した後の断面ＳＥＭ像を示す図である。
【図１３】図１３は、有機反射防止膜が形成されたシリコン基板上のレジストパターンに塗膜を形成した後の断面ＳＥＭ像を示す図である。
【図１４】図１４は、有機反射防止膜が形成されたシリコン基板上のレジストパターンに塗膜を形成した後の断面ＳＥＭ像を示す図である。
【図１５】図１５は、有機反射防止膜が形成されたシリコン基板上のレジストパターンの断面ＳＥＭ像を示す図である。
【図１６】図１６（Ａ）はエッチバック後の塗膜とレジストパターンの断面ＳＥＭ像を示す図であり、図１６（Ｂ）はレジストパターン除去後に得られた反転パターンの断面ＳＥＭ像を示す図であり、図１６（Ｃ）はエッチング後の有機反射防止膜の断面ＳＥＭ像を示す図である。
【発明を実施するための形態】
【００２１】
以下、本発明の実施の形態について詳細に説明する。
＜ポリマー＞
本発明の塗布液に含まれるポリマーは、水溶性であること、及びゲル化していないことが必要である。
【００２２】
前記式（１）で表される構造単位及び前記式（２）で表される構造単位を有するポリマーは、前記式（３）で表される化合物及び前記式（４）で表される化合物を、水を主成分とする溶剤に溶解させ、触媒の存在下、共加水分解縮合反応させて得ることができる。好ましい触媒の例としては、塩酸、硫酸、硝酸、リン酸等の無機酸、及びギ酸、シュウ酸、フマル酸、マレイン酸、氷酢酸、無水酢酸、プロピオン酸、ｎ−酪酸等の有機酸を挙げることができる。使用する酸触媒の量は、式（３）で表される化合物及び式（４）で表される化合物全質量に対して、例えば０．００１質量％乃至１質量％である。上記共加水分解縮合反応は、例えば、３０℃乃至８０℃の温度条件にて実施される。
【００２３】
本発明の塗布液に含まれるポリマーの、前記式（１）で表される構造単位及び前記式（２）で表される構造単位は、ランダム共重合体、ブロック共重合体、交互共重合体の何れの構造を形成してもよい。
【００２４】
＜添加剤＞
本発明の塗布液が前述の水溶性有機酸、すなわちマレイン酸、ギ酸、酢酸、無水マレイン酸、シュウ酸、クエン酸及びリン酸からなる群から選択される少なくとも１種を含む場合、その含有割合は、本発明の塗布液に対して、例えば０．１質量％乃至１０質量％である。この水溶性有機酸は、ｐＨ調製剤と表現することもでき、本発明の塗布液の保存安定性を調整することができる。
【００２５】
本発明の塗布液は、界面活性剤が添加されてもよい。界面活性剤は、本発明の塗布液の塗布性を向上させるための添加物である。ノニオン系界面活性剤、フッ素系界面活性剤のような公知の界面活性剤を用いることができ、その含有割合は、本発明の塗布液に含まれるポリマーに対して、例えば０．１質量％乃至５質量％である。
【００２６】
上記界面活性剤の具体例としては、例えばポリオキシエチレンラウリルエーテル、ポリオキシエチレンステアリルエーテル、ポリオキシエチレンセチルエーテル、ポリオキシエチレンオレイルエーテル等のポリオキシエチレンアルキルエーテル類、ポリオキシエチレンオクチルフェニルエーテル、ポリオキシエチレンノニルフェニルエーテル等のポリオキシエチレンアルキルアリールエーテル類、ポリオキシエチレン・ポリオキシプロピレンブロックコポリマー類、ソルビタンモノラウレート、ソルビタンモノパルミテート、ソルビタンモノステアレート、ソルビタンモノオレエート、ソルビタントリオレエート、ソルビタントリステアレート等のソルビタン脂肪酸エステル類、ポリオキシエチレンソルビタンモノラウレート、ポリオキシエチレンソルビタンモノパルミテート、ポリオキシエチレンソルビタンモノステアレート、ポリオキシエチレンソルビタントリオレエート、ポリオキシエチレンソルビタントリステアレート等のポリオキシエチレンソルビタン脂肪酸エステル類等のノニオン系界面活性剤、エフトップ〔登録商標〕ＥＦ３０１、同ＥＦ３０３、同ＥＦ３５２（三菱マテリアル電子化成（株）製）、メガファック〔登録商標〕Ｆ１７１、同Ｆ１７３、同Ｒ−３０、同Ｒ−３０Ｎ、同Ｒ−４０、同Ｒ−４０−ＬＭ（ＤＩＣ（株）製）、フロラードＦＣ４３０、同ＦＣ４３１（住友スリーエム（株）製）、アサヒガード〔登録商標〕ＡＧ７１０、サーフロン〔登録商標〕Ｓ−３８２、同ＳＣ１０１、同ＳＣ１０２、同ＳＣ１０３、同ＳＣ１０４、同ＳＣ１０５、同ＳＣ１０６（旭硝子（株）製）等のフッ素系界面活性剤、及びオルガノシロキサンポリマーＫＰ３４１（信越化学工業（株）製）を挙げることができる。これらの界面活性剤は、本発明の塗布液に単独で添加されてもよいし、また２種以上の組合せで添加されることもできる。
【００２７】
本発明の反転パターンの形成方法は、前述のとおり、下層膜が形成された基板上にポジ型のレジスト溶液を塗布し、プリベークしてレジスト膜を形成する工程を有する。前記基板として、精密集積回路素子の製造に使用される基板（例えば、酸化珪素膜、窒化珪素膜又は酸化窒化珪素膜で被覆されたシリコン基板等の半導体基板、窒化珪素基板、石英基板、無アルカリガラス基板、低アルカリガラス基板、結晶化ガラス基板、ＩＴＯ膜が形成されたガラス基板）を挙げることができる。そして、前記基板には、下層膜として、反射防止能を有する有機膜及び／又は無機膜が形成されている。
【００２８】
上記下層膜上に、ポジ型のレジスト溶液をスピナー、コーター等の適当な塗布方法により塗布し、例えば８０℃乃至１８０℃程度の温度でプリベークすることで当該ポジ型のレジスト溶液を乾燥させてレジスト膜を形成する。このときのレジスト膜の厚さは例えば１０ｎｍ乃至１０００ｎｍである。上記ポジ型のレジスト溶液として、例えば、住友化学（株）製ＰＡＲ７１０、同ＰＡＲ８５５、及びＪＳＲ（株）製ＡＲ２７７２ＪＮが挙げられる。
【００２９】
次に、前記レジスト膜を露光する工程において、露光は、所定パターンのマスクを介して、可視光線、紫外線、ＥＵＶ（極端紫外線）、電子線等の光源を用いて行われる。
【００３０】
次に、前記露光後のレジスト膜をアルカリ現像液で現像して前記下層膜が形成された基板上にレジストパターンを形成する工程において、前記アルカリ現像液としては、水酸化ナトリウム、水酸化カリウム、炭酸ナトリウム、ケイ酸ナトリウム、メタケイ酸ナトリウム、アンモニア水等の無機アルカリ類、エチルアミン、ｎ−プロピルアミン等の第一アミン類、ジエチルアミン、ジ−ｎ−ブチルアミン等の第二アミン類、トリエチルアミン、メチルジエチルアミン等の第三アミン類、ジメチルエタノールアミン、トリエタノールアミン等のアルコールアミン類、テトラメチルアンモニウムヒドロキシド、テトラエチルアンモニウムヒドロキシド、コリン等の第四級アンモニウム塩、ピロール、ピペリジン等の環状アミン類、等のアルカリ類の水溶液が挙げられる。さらに、上記アルカリ類の水溶液にイソプロピルアルコール等のアルコール類、ノニオン系等の界面活性剤を適当量添加して使用することもできる。これらの中で好ましい現像液は第四級アンモニウム塩の水溶液、さらに好ましくはテトラメチルアンモニウムヒドロキシドの水溶液である。なお、本発明の場合、上記アルカリ現像液で現像した後、従来のリンス液で洗浄し乾燥する工程は必要ない。
【００３１】
次に、少なくとも前記レジストパターンのパターン間を充填するように本発明の塗布液を塗布し、当該塗布液に含まれる前記ポリマー以外の成分及び前記アルカリ現像液を除去し又は減少させて塗膜を形成する工程において、本発明の塗布液は、スピナー、コーター等の適当な塗布方法により塗布される。前記ポリマー以外の成分及び前記アルカリ現像液を除去し又は減少させるために、スピンドライ後加熱する場合、例えば８０℃乃至１８０℃で加熱することにより、塗膜中の水を主成分とする溶剤を迅速に揮発させることができる。このときの加熱時間は、例えば１０秒乃至３００秒間である。上記塗膜の膜厚は特に限定されないが、例えば１０ｎｍ乃至１０００ｎｍである。
【００３２】
次に、前記塗膜をエッチバックして前記レジストパターンの表面を露出させる工程において、エッチバックは、例えば、ＣＦ４などのフッ素系ガスを用いるドライエッチング、有機酸若しくは有機塩基の水溶液又は有機溶剤を用いるウェットエッチング、ＣＭＰ法により行われ、処理条件は適宜調整可能である。
【００３３】
さらに、前記レジストパターンを除去する工程において、例えば、Ｏ２とＮ２の混合ガス、又はＯ２ガスが用いられる。前記レジストパターンを除去後に残った塗膜により、所望の反転パターンが形成される。ドライエッチングを行う際は、公知の装置を使用できる。
【実施例】
【００３４】
以下、本発明について実施例を挙げて詳述するが、本発明はこれらの実施例に何ら限定されるものではない。【００３５】
なお、本明細書の下記合成例に示す重量平均分子量は、ゲルパーミエーションクロマトグラフィー（以下、ＧＰＣと略称する。）による測定結果である。使用する測定装置及び測定条件等は次のとおりである。
［ＧＰＣ条件］
ＧＰＣ装置：ＨＬＣ−８２２０ＧＰＣ（東ソー（株）製）
ＧＰＣカラム：Ｓｈｏｄｅｘ〔登録商標〕ＫＦ８０３Ｌ，ＫＦ８０２，ＫＦ８０１（昭和電工（株）製）
カラム温度：４０℃
溶媒：テトラヒドロフラン（ＴＨＦ）
流量：１．０ｍＬ／分
標準試料：ポリスチレン（昭和電工（株）製）【００３６】
＜合成例１＞
テトラエトキシシラン１０．４１６５ｇ（５０ｍｏｌ％）、メチルトリエトキシシラン８．９１５ｇ（５０ｍｏｌ％）、塩酸水溶液（０．０１ｍｏｌ／Ｌ）１．８０１ｇ及びイオン交換水１７３．９８３５ｇをフラスコに入れ、室温下で２時間撹拌した。その後オイルバスにて４０℃で１０時間反応させ、塗布液（ポリマー濃度１０質量％）を得た。本合成例で得られたポリマーをプロピレングリコールモノエチルエーテル（以下、ＰＧＥＥと略称する。）にて希釈しＧＰＣ測定を行い、そのときの重量平均分子量（Ｍｗ）は９００であった。【００３７】
＜合成例２＞
テトラメトキシシラン２．５８７７ｇ（５０ｍｏｌ％）、メチルトリメトキシシラン２．３１５７ｇ（５０ｍｏｌ％）、塩酸水溶液（０．０１ｍｏｌ／Ｌ）０．６１２３ｇ及びイオン交換水４４．１３１３ｇをフラスコに入れ、室温下で２時間撹拌した。その後オイルバスにて４０℃で１０時間反応させ、塗布液（ポリマー濃度１０質量％）を得た。本合成例で得られたポリマーをＰＧＥＥにて希釈しＧＰＣ測定を行い、そのときの重量平均分子量（Ｍｗ）は９５０であった。【００３８】
＜合成例３＞
テトラエトキシシラン３．５４１６ｇ（６５ｍｏｌ％）、メチルトリエトキシシラン１．３９９ｇ（３０ｍｏｌ％）、フェニルトリメトキシシラン０．２５９３ｇ（５ｍｏｌ％）、塩酸水溶液（０．０１ｍｏｌ／Ｌ）０．４７１０ｇ及びイオン交換水４６．７９８９ｇをフラスコに入れ、室温下で２時間撹拌した。その後オイルバスにて４０℃で１０時間反応させ、塗布液（ポリマー濃度１０質量％）を得た。本合成例で得られたポリマーをＰＧＥＥにて希釈しＧＰＣ測定を行い、そのときの重量平均分子量（Ｍｗ）は８５０であった。【００３９】
＜合成例４＞
テトラエトキシシラン３．５４１６ｇ（６５ｍｏｌ％）、メチルトリエトキシシラン１．３９９ｇ（３０ｍｏｌ％）、ビニルテトラエトキシシラン０．２４８９ｇ（５ｍｏｌ％）、塩酸水溶液（０．０１ｍｏｌ／Ｌ）０．４７１０ｇ及びイオン交換水４６．７０５０ｇをフラスコに入れ、室温下で２時間撹拌した。その後オイルバスにて４０℃で１０時間反応させ、塗布液（ポリマー濃度１０質量％）を得た。本合成例で得られたポリマーをＰＧＥＥにて希釈しＧＰＣ測定を行い、そのときの重量平均分子量（Ｍｗ）は８３０であった。【００４０】
＜合成例５＞
テトラエトキシシラン３．５４１６ｇ（６５ｍｏｌ％）、メチルトリエトキシシラン１．３９９ｇ（３０ｍｏｌ％）、２−（３，４−エポキシシクロヘキシル）エチルトリメトキシシラン０．３２２２ｇ（５ｍｏｌ％）、塩酸水溶液（０．０１ｍｏｌ／Ｌ）０．４７１０ｇ及びイオン交換水４７．３６４９ｇをフラスコに入れ、室温下で２時間撹拌した。その後オイルバスにて４０℃で１０時間反応させ、塗布液（ポリマー濃度１０質量％）を得た。本合成例で得られたポリマーをＰＧＥＥにて希釈しＧＰＣ測定を行い、そのときの重量平均分子量（Ｍｗ）は８８０であった。【００４１】
＜合成例６＞
テトラエトキシシラン３．５４１６ｇ（６５ｍｏｌ％）、メチルトリエトキシシラン１．３９９ｇ（３０ｍｏｌ％）、３−（メタクリロイルオキシ）プロピルトリメトキシシラン０．３２４８ｇ（５ｍｏｌ％）、塩酸水溶液（０．０１ｍｏｌ／Ｌ）０．４７１０ｇ及びイオン交換水４７．３８８１ｇをフラスコに入れ、室温下で２時間撹拌した。その後オイルバスにて４０℃で１０時間反応させ、塗布液（ポリマー濃度１０質量％）を得た。本合成例で得られたポリマーをＰＧＥＥにて希釈しＧＰＣ測定を行い、そのときの重量平均分子量（Ｍｗ）は９２０であった。【００４２】
＜合成例７＞
テトラエトキシシラン１．３４５１ｇ（５０ｍｏｌ％）、メチルトリエトキシシラン１．１５９ｇ（５０ｍｏｌ％）、塩酸水溶液（０．０１ｍｏｌ／Ｌ）０．２３４１ｇ及びイオン交換水４７．７４８８ｇをフラスコに入れ、室温下で２時間撹拌した。その後オイルバスにて４０℃で１０時間反応させ、塗布液（ポリマー濃度５質量％）を得た。本合成例で得られたポリマーをＰＧＥＥにて希釈しＧＰＣ測定を行い、そのときの重量平均分子量（Ｍｗ）は８５０であった。【００４３】
＜合成例８＞
テトラエトキシシラン５．２０８３ｇ（５０ｍｏｌ％）、メチルトリエトキシシラン４．４５７５ｇ（５０ｍｏｌ％）、塩酸水溶液（０．０１ｍｏｌ／Ｌ）０．４００５ｇ及びイオン交換水３８．６６３ｇをフラスコに入れ、室温下で２時間撹拌した。その後オイルバスにて４０℃で１０時間反応させ、塗布液（ポリマー濃度２０質量％）を得た。本合成例で得られたポリマーをＰＧＥＥにて希釈しＧＰＣ測定を行い、そのときの重量平均分子量（Ｍｗ）は９１０であった。【００４４】
＜合成例９＞
テトラエトキシシラン１０．４１６５ｇ（５０ｍｏｌ％）、メチルトリエトキシシラン８．９１５ｇ（５０ｍｏｌ％）、塩酸水溶液（０．０１ｍｏｌ／Ｌ）１．８０１ｇ及びイオン交換水２８．９９７３ｇをフラスコに入れ、室温下で２時間撹拌した。その後オイルバスにて４０℃で１０時間反応させ、塗布液（ポリマー濃度４０質量％）を得た。本合成例で得られたポリマーをＰＧＥＥにて希釈しＧＰＣ測定を行い、そのときの重量平均分子量（Ｍｗ）は９３０であった。【００４５】
＜合成例１０＞
テトラエトキシシラン３．７４９９ｇ（５０ｍｏｌ％）、メチルトリエトキシシラン１．３７５５ｇ（５０ｍｏｌ％）、塩酸水溶液（０．０１ｍｏｌ／Ｌ）０．４６３１ｇ及びイオン交換水４６．１２８６ｇをフラスコに入れ、室温下で２時間撹拌した。その後オイルバスにて４０℃で１０時間反応させ、塗布液（ポリマー濃度１０質量％）を得た。本合成例で得られたポリマーをＰＧＥＥにて希釈しＧＰＣ測定を行い、そのときの重量平均分子量（Ｍｗ）は９３０であった。【００４６】
＜合成例１１＞
テトラエトキシシラン１．６６６６ｇ（５０ｍｏｌ％）、メチルトリエトキシシラン３．３２８３ｇ（５０ｍｏｌ％）、塩酸水溶液（０．０１ｍｏｌ／Ｌ）０．４８０３ｇ及びイオン交換水４４．９５４２ｇをフラスコに入れ、室温下で２時間撹拌した。その後オイルバスにて４０℃で１０時間反応させ、塗布液（ポリマー濃度１０質量％）を得た。本合成例で得られたポリマーをＰＧＥＥにて希釈しＧＰＣ測定を行い、そのときの重量平均分子量（Ｍｗ）は９１０であった。【００４７】
＜合成例１２＞
テトラエトキシシラン１７．７０８１ｇ（７０ｍｏｌ％）、メチルトリエトキシシラン６．４９５２ｇ（３０ｍｏｌ％）、塩酸水溶液（０．０１ｍｏｌ／Ｌ）２．１８６９ｇ、イオン交換水４８．４０６５ｇ及びアセトン４８．４０６５ｇをフラスコに入れ、室温下で撹拌し、その後オイルバスにて４０℃で２４時間反応させた。その後、得られた反応液からエバポレーションによりアセトン及び塩酸を除去し、さらにイオン交換水を加え塗布液（ポリマー濃度４質量％）を得た。本合成例で得られたポリマーをＰＧＥＥにて希釈しＧＰＣ測定を行い、そのときの重量平均分子量（Ｍｗ）は９００であった。【００４８】
＜合成例１３＞
テトラエトキシシラン１３．５４１５ｇ（５０ｍｏｌ％）、メチルトリエトキシシラン１１．５８９５ｇ（５０ｍｏｌ％）、塩酸水溶液（０．０１ｍｏｌ／Ｌ）２．３４１３ｇ、イオン交換水５０．２６１９ｇ及びアセトン５０．２６１９ｇをフラスコに入れ、室温下で撹拌し、その後オイルバスにて４０℃で２４時間反応させた。その後、得られた反応液からエバポレーションによりアセトン及び塩酸を除去し、さらにイオン交換水を加え塗布液（ポリマー濃度４質量％）を得た。本合成例で得られたポリマーをＰＧＥＥにて希釈しＧＰＣ測定を行い、そのときの重量平均分子量（Ｍｗ）は９００であった。【００４９】
＜合成例１４＞
テトラエトキシシラン１３．５４１５ｇ（３０ｍｏｌ％）、メチルトリエトキシシラン２７．０４２２ｇ（７０ｍｏｌ％）、塩酸水溶液（０．０１ｍｏｌ／Ｌ）３．９０２２ｇ、イオン交換水８１．１６７２ｇ及びアセトン８１．１６７２ｇをフラスコに入れ、室温下で撹拌し、その後オイルバスにて４０℃で２４時間反応させた。その後、得られた反応液からエバポレーションによりアセトン及び塩酸を除去し、さらにイオン交換水を加え塗布液（ポリマー濃度４質量％）を得た。本合成例で得られたポリマーをＰＧＥＥにて希釈しＧＰＣ測定を行い、そのときの重量平均分子量（Ｍｗ）は９００であった。【００５０】
＜実施例１＞
シリコン基板上に、下記式（５）で表される構造単位を有する共重合体及び有機溶剤を含む膜形成組成物を用いて有機反射防止膜を膜厚２００ｎｍで製膜し、その膜上にＡｒＦ用レジスト溶液（製品名：ＰＡＲ８５５、住友化学（株）製）を、スピナーを用いて塗布した。そのシリコン基板をホットプレート上で、１１０℃で６０秒間加熱することにより、膜厚１２０ｎｍのレジスト膜を形成した。ＡｒＦエキシマレーザー用露光装置（（株）ニコン製、Ｓ３０７Ｅ）を用い、そのレジスト膜に対し所定の条件で露光した。目的の線幅を６５ｎｍラインアンドスペースとした上記露光後、１０５℃で６０秒間加熱（ＰＥＢ）を行い、クーリングプレート上で室温までシリコン基板を冷却した。２．３８質量％のテトラメチルアンモニウムヒドロキシド（ＴＭＡＨ）溶液にて３０秒間現像し、上記有機反射防止膜上にレジストパターンが形成された。そのレジストパターンに、合成例１で得られた塗布液を、スピナーを用いて塗布し、塗膜を形成した。この塗膜の形成方法を詳述する。まず、シリコン基板のレジストパターン形成面全体に前記塗布液を盛り、５秒間静置後、１５００ｒｐｍの条件で３０秒間当該シリコン基板をスピンし、その後１００℃で６０秒間ベークすることによって、塗膜を形成した。断面ＳＥＭにて、レジストパターンのパターン間に塗膜が充填されているかを確認した。その結果を図１に示す。
【化３】
2015025665.tif 000005
【００５１】
＜実施例２＞
合成例１で得られた塗布液を合成例２で得られた塗布液に変更した以外は、実施例１と同様の処理を行い、断面ＳＥＭにて確認した結果を図２に示す。【００５２】
＜実施例３＞
合成例１で得られた塗布液を合成例３で得られた塗布液に変更した以外は、実施例１と同様の処理を行い、断面ＳＥＭにて確認した結果を図３に示す。【００５３】
＜実施例４＞
合成例１で得られた塗布液を合成例４で得られた塗布液に変更した以外は、実施例１と同様の処理を行い、断面ＳＥＭにて確認した結果を図４に示す。【００５４】
＜実施例５＞
合成例１で得られた塗布液を合成例５で得られた塗布液に変更した以外は、実施例１と同様の処理を行い、断面ＳＥＭにて確認した結果を図５に示す。【００５５】
＜実施例６＞
合成例１で得られた塗布液を合成例６で得られた塗布液に変更した以外は、実施例１と同様の処理を行い、断面ＳＥＭにて確認した結果を図６に示す。【００５６】
＜実施例７＞
合成例１で得られた塗布液を合成例７で得られた塗布液に変更した以外は、実施例１と同様の処理を行い、断面ＳＥＭにて確認した結果を図７に示す。【００５７】
＜実施例８＞
合成例１で得られた塗布液を合成例８で得られた塗布液に変更した以外は、実施例１と同様の処理を行い、断面ＳＥＭにて確認した結果を図８に示す。【００５８】
＜実施例９＞
合成例１で得られた塗布液を合成例９で得られた塗布液に変更した以外は、実施例１と同様の処理を行い、断面ＳＥＭにて確認した結果を図９に示す。【００５９】
＜実施例１０＞
合成例１で得られた塗布液を合成例１０で得られた塗布液に変更した以外は、実施例１と同様の処理を行い、断面ＳＥＭにて確認した結果を図１０に示す。【００６０】
＜実施例１１＞
合成例１で得られた塗布液を合成例１１で得られた塗布液に変更した以外は、実施例１と同様の処理を行い、断面ＳＥＭにて確認した結果を図１１に示す。【００６１】
＜実施例１２＞
合成例１で得られた塗布液を合成例１２で得られた塗布液に変更した以外は、実施例１と同様の処理を行い、断面ＳＥＭにて確認した結果を図１２に示す。【００６２】
＜実施例１３＞
合成例１で得られた塗布液を合成例１３で得られた塗布液に変更した以外は、実施例１と同様の処理を行い、断面ＳＥＭにて確認した結果を図１３に示す。【００６３】
＜実施例１４＞
合成例１で得られた塗布液を合成例１４で得られた塗布液に変更した以外は、実施例１と同様の処理を行い、断面ＳＥＭにて確認した結果を図１４に示す。【００６４】
＜比較例１＞
合成例１で得られた塗布液を純水に変更した以外は、実施例１と同様の処理を行い、断面ＳＥＭにて確認した結果を図１５に示す。【００６５】
図１乃至図１４は、いずれもレジストパターンのパターン間に塗膜が充填されていることを示している。一方、図１５は、レジストパターンのパターン間に塗膜は存在しないことを示している。【００６６】
＜実施例１５＞
実施例１で形成した塗膜を、ＣＦ４（流量５０ｓｃｃｍ）とＡｒ（流量２００ｓｃｃｍ）の混合ガスを用いたドライエッチングによりエッチバックし、レジストパターンの上部を露出させた。エッチバック後の塗膜とレジストパターンを断面ＳＥＭにて確認した結果を図１６（Ａ）に示す。【００６７】
その後、Ｏ２（流量１０ｓｃｃｍ）とＮ２（流量２０ｓｃｃｍ）の混合ガスを用いたドライエッチングにより上記レジストパターンを除去し、反転パターンを得た。レジストパターン除去後に得られた反転パターンを断面ＳＥＭにて確認した結果を図１６（Ｂ）に示す。【００６８】
さらに、Ｏ２（流量１０ｓｃｃｍ）とＮ２（流量２０ｓｃｃｍ）の混合ガスを用いたドライエッチングにより、上記反転パターンをマスクとしてシリコン基板上の有機反射防止膜をエッチングした。エッチング後の有機反射防止膜を断面ＳＥＭにて確認した結果を図１６（Ｃ）に示す。
【図１】
2015025665.tif 000009
【図２】
2015025665.tif 000010
【図３】
2015025665.tif 000011
【図４】
2015025665.tif 000012
【図５】
2015025665.tif 000013
【図６】
2015025665.tif 000014
【図７】
2015025665.tif 000015
【図８】
2015025665.tif 000016
【図９】
2015025665.tif 000017
【図１０】
2015025665.tif 000018
【図１１】
2015025665.tif 000019
【図１２】
2015025665.tif 000020
【図１３】
2015025665.tif 000021
【図１４】
2015025665.tif 000022
【図１５】
2015025665.tif 000023
【図１６】
2015025665.tif 000024
【国際調査報告】
2015025665.tif 000025
2015025665.tif 000026
2015025665.tif 000027
2015025665.tif 000028